КЕРАМИЧЕСКИЙ ПИГМЕНТ
CERAMIC PIGMENT

Изобретение относится к составам керамических пигментов, которые могут быть использованы в производстве фарфоровых, фаянсовых и стеклянных изделий.
2
3
2
3
Известен керамический пигмент, содержащий, мас.%: GaO 51,96-57,96; CaO 9,96-11,96; SmO 32,08-36,08 [1].
Задачей изобретения является повышение щелочестойкости керамического пигмента.
2
3
2
3
2
2
3
2
3
2
Технический результат достигается тем, что керамический пигмент, включающий GaO, CaO, SmO, дополнительно содержит TiO, при следующем соотношении компонентов, мас.%: GaO 32,0-36,0; CaO 20,0-24,0; SmO 20,0-24,0; TiO 20,0-24,0.
Составы керамического пигмента приведены в таблице.
Взвешенные в указанных количествах сырьевые компоненты смешивают и подвергают термообработке при температуре 1000-1100°C с выдержкой 30 мин, после чего размалывают до прохождения через сетку №0056. Полученный пигмент используют по назначению.
Цвет пигмента - желтый.
Источники информации
1. SU 1313816, C03C 1/04, 1987.